(57)【要約】【課題】スクリーン印刷ステンシルキャリヤーを親水化するための方法、ならびにスクリーン印刷ステンシルキャリヤーからステンシル材料を除去するための方法およびそのためのコーティング除去流体を提供する。  【解決手段】ステンシル材料を塗布する前に、親水化剤を用いてスクリーン印刷ステンシルキャリヤーを処理する、スクリーン印刷ステンシルキャリヤーの親水化方法において、超微細酸化物粒子および浸潤剤を含む親水化剤を使用する。好ましい酸化物粒子は、ナノメートルのオーダーの粒径を有する。酸化物粒子の粒径は好ましくは２〜１００ｎｍ、より好ましくは２〜４０ｎｍである。【選択図】  なし【特許請求の範囲】
【請求項１】
ステンシル材料を塗布する前に、親水化剤を用いてスクリーン印刷ステンシルキャリヤーを処理する、スクリーン印刷ステンシルキャリヤーの親水化方法であって、超微細酸化物粒子および浸潤剤を含む親水化剤を使用する、方法。
【請求項２】
前記酸化物粒子が、ナノメートルのオーダーの粒径を有する、請求項１に記載の方法。
【請求項３】
前記酸化物粒子の粒径が、２〜１００ｎｍ、好ましくは２〜４０ｎｍである、請求項２に記載の方法。
【請求項４】
前記酸化物粒子が、金属酸化物（１種または複数）、特に酸化チタン、酸化アルミニウム、酸化ジルコニウム、シート状シリケート、および／またはそれらの混合物を含む、請求項１に記載の方法。
【請求項５】
前記酸化物粒子が、アルカリまたはアルカリ土類イオンで、および／またはアルミニウム、ジルコニウム、亜鉛、またはチタンとの化合物として存在する無機または有機塩で、変性されている、請求項４に記載の方法。
【請求項６】
前記酸化物粒子が、エポキシ、アクリルオキシ、メタクリルオキシ、グリシジルオキシ、アルキル、ビニル、カルボキシル、メルカプト、ヒドロキシル、アミド、アミノ、イソシアノ、またはシラノール基の有機側鎖の官能基が挿入されることにより、官能化されている、請求項１に記載の方法。
【請求項７】
前記酸化物粒子が、親水化剤中に、０．１５〜２９．７重量％の割合で存在している、請求項１に記載の方法。
【請求項８】
前記浸潤剤が、界面活性剤、特にノニオン界面活性剤である、請求項１に記載の方法。
【請求項９】
前記ノニオン界面活性剤が、一級および二級脂肪族アルコールまたはアルキルフェノールのエトキシレートまたはアルコキシレート、エチレンオキシド／プロピレンオキシドまたはプロピレンオキシド／エチレンオキシドブロックポリマー、アミノエトキシレート、アミノアルコキシレート、アルキルポリグリコリド、脂肪族アミンオキシド、脂肪酸アルカノールアミド、および／または脂肪酸アルキルグルカミドである、請求項８に記載の方法。
【請求項１０】
前記界面活性剤が、そのヒドロキシル基がアルキル基によってエーテル化されている、末端封止界面活性剤である、請求項８に記載の方法。
【請求項１１】
前記浸潤剤が、親水化剤中に０．０１重量％〜２０重量％の濃度で存在する、請求項１に記載の方法。
【請求項１２】
コーティング除去剤および浸潤剤を含むコーティング除去流体を、スクリーン印刷ステンシルキャリヤーおよびステンシル材料の上に塗布して、スクリーン印刷ステンシルキャリヤーからステンシル材料を除去する方法であって、さらに超微細酸化物粒子を含むコーティング除去流体を使用する、方法。
【請求項１３】
前記酸化物粒子が、ナノメートルのオーダーの粒径を有する、請求項１２に記載の方法。
【請求項１４】
前記酸化物粒子の粒径が、２〜１００ｎｍ、好ましくは２〜４０ｎｍである、請求項１３に記載の方法。
【請求項１５】
前記酸化物粒子が、金属酸化物（１種または複数）、特に酸化チタン、酸化アルミニウム、酸化ジルコニウム、シート状シリケート、および／またはそれらの混合物を含む、請求項１２に記載の方法。
【請求項１６】
前記酸化物粒子が、アルカリまたはアルカリ土類イオン、および／またはアルミニウム、ジルコニウム、亜鉛、またはチタンとの化合物として存在する無機または有機塩を用いて、変性されている、請求項１５に記載の方法。
【請求項１７】
前記酸化物粒子が、エポキシ、アクリルオキシ、メタクリルオキシ、グリシジルオキシ、アルキル、ビニル、カルボキシル、メルカプト、ヒドロキシル、アミド、アミノ、イソシアノ、またはシラノール基の有機側鎖の官能基が挿入されることにより、官能化されている、請求項１２に記載の方法。
【請求項１８】
前記酸化物粒子が、コーティング除去流体中に０．１５〜２７重量％の割合で存在している、請求項１２に記載の方法。
【請求項１９】
前記浸潤剤が、界面活性剤、特にノニオン界面活性剤である、請求項１２に記載の方法。
【請求項２０】
前記ノニオン界面活性剤が、一級および二級脂肪族アルコールまたはアルキルフェノールのエトキシレートまたはアルコキシレート、エチレンオキシド／プロピレンオキシドまたはプロピレンオキシド／エチレンオキシドブロックポリマー、アミノエトキシレート、アミノアルコキシレート、アルキルポリグリコリド、脂肪族アミンオキシド、脂肪酸アルカノールアミド、および／または脂肪酸アルキルグルカミドである、請求項１９に記載の方法。
【請求項２１】
前記界面活性剤が、そのヒドロキシル基がアルキル基によってエーテル化されている、末端封止界面活性剤である、請求項１９に記載の方法。
【請求項２２】
前記浸潤剤が、コーティング除去流体中に０．０１重量％〜２０重量％の濃度で存在している、請求項１２に記載の方法。
【請求項２３】
前記コーティング除去剤が酸化剤を含む、請求項１２に記載の方法。
【請求項２４】
前記酸化剤が、少なくとも１種のヨウ素酸塩、特に過ヨウ素酸塩、および／または過ヨウ素酸である、請求項２３に記載の方法。
【請求項２５】
前記酸化剤が、過ヨウ素酸ナトリウム、特にメタ過ヨウ素酸ナトリウムである、請求項２３に記載の方法。
【請求項２６】
前記酸化剤が、コーティング除去流体中に０．１重量％〜５重量％の濃度で存在している、請求項２３に記載の方法。
【請求項２７】
前記コーティング除去流体が、有機溶媒をさらに含む、請求項１２に記載の方法。
【請求項２８】
前記有機溶媒が、アミド、エーテル、エステル、エーテルエステル、および／または（直鎖状または環状）ケトンからなる群より選択される、請求項２７に記載の方法。
【請求項２９】
前記溶媒がブチロラクトンである、請求項２７に記載の方法。
【請求項３０】
前記溶媒が、コーティング除去流体中に１重量％〜３０重量％の濃度で存在している、請求項２７に記載の方法。
【請求項３１】
前記コーティング除去流体が硫酸および／または硝酸を含む、請求項１２に記載の方法。
【請求項３２】
前記硫酸および／または硝酸が、コーティング除去流体中に０．１重量％〜５重量％の濃度で存在している、請求項３１に記載の方法。
【請求項３３】
スクリーン印刷ステンシルキャリヤーからステンシル材料を除去するための、コーティング除去剤および浸潤剤を含むコーティング除去流体であって、超微細酸化物粒子を含む、コーティング除去流体。
【請求項３４】
前記酸化物粒子が、ナノメートルのオーダーの粒径を有する、請求項３３に記載のコーティング除去流体。
【請求項３５】
前記酸化物粒子の粒径が、２〜１００ｎｍ、好ましくは２〜４０ｎｍである、請求項３３に記載のコーティング除去流体。
【請求項３６】
前記酸化物粒子が、金属酸化物（１種または複数）、特に酸化チタン、酸化アルミニウム、酸化ジルコニウム、シート状シリケート、および／またはそれらの混合物を含む、請求項３３に記載のコーティング除去流体。
【請求項３７】
前記酸化物粒子が、アルカリまたはアルカリ土類イオンで、および／またはアルミニウム、ジルコニウム、亜鉛、またはチタンとの化合物として存在する無機または有機塩で、変性されている、請求項３６に記載のコーティング除去流体。
【請求項３８】
前記酸化物粒子が、エポキシ、アクリルオキシ、メタクリルオキシ、グリシジルオキシ、アルキル、ビニル、カルボキシル、メルカプト、ヒドロキシル、アミド、アミノ、イソシアノ、またはシラノール基の有機側鎖の官能基が挿入されることにより、官能化されている、請求項３３に記載のコーティング除去流体。
【請求項３９】
前記酸化物粒子が、コーティング除去流体中に０．１５〜２７重量％の割合で存在している、請求項３３に記載のコーティング除去流体。
【請求項４０】
前記浸潤剤が、界面活性剤、特にノニオン界面活性剤である、請求項３３に記載のコーティング除去流体。
【請求項４１】
前記ノニオン界面活性剤が、一級および二級脂肪族アルコールまたはアルキルフェノールのエトキシレートまたはアルコキシレート、エチレンオキシド／プロピレンオキシドまたはプロピレンオキシド／エチレンオキシドブロックポリマー、アミノエトキシレート、アミノアルコキシレート、アルキルポリグリコリド、脂肪族アミンオキシド、脂肪酸アルカノールアミド、および／または脂肪酸アルキルグルカミドである、請求項４０に記載のコーティング除去流体。
【請求項４２】
前記界面活性剤が、そのヒドロキシル基がアルキル基によってエーテル化されている、末端封止界面活性剤である、請求項４０に記載のコーティング除去流体。
【請求項４３】
前記浸潤剤が、コーティング除去流体中に０．０１重量％〜２０重量％の濃度で存在している、請求項３３に記載のコーティング除去流体。
【請求項４４】
前記コーティング除去剤が酸化剤を含む、請求項３３に記載のコーティング除去流体。
【請求項４５】
前記酸化剤が、少なくとも１種のヨウ素酸塩、特に過ヨウ素酸塩、および／または過ヨウ素酸である、請求項４４に記載のコーティング除去流体。
【請求項４６】
前記酸化剤が、過ヨウ素酸ナトリウム、特にメタ過ヨウ素酸ナトリウムである、請求項４４に記載のコーティング除去流体。
【請求項４７】
前記酸化剤が、コーティング除去流体中に０．１重量％〜５重量％の濃度で存在している、請求項４４に記載のコーティング除去流体。
【請求項４８】
前記コーティング除去流体が、有機溶媒をさらに含む、請求項３３に記載のコーティング除去流体。
【請求項４９】
前記有機溶媒が、アミド、エーテル、エステル、エーテルエステル、および／または（直鎖状または環状）ケトンからなる群より選択される、請求項４８に記載のコーティング除去流体。
【請求項５０】
前記溶媒がブチロラクトンである、請求項４８に記載のコーティング除去流体。
【請求項５１】
前記溶媒が、コーティング除去流体中に１重量％〜３０重量％の濃度で存在している、請求項４８に記載のコーティング除去流体。
【請求項５２】
前記コーティング除去流体が硫酸および／または硝酸を含む、請求項３３に記載のコーティング除去流体。
【請求項５３】
前記硫酸および／または硝酸が、コーティング除去流体中に０．１重量％〜５重量％の濃度で存在している、請求項５２に記載のコーティング除去流体。
【発明の詳細な説明】
【技術分野】
【０００１】
本発明は、スクリーン印刷ステンシルキャリヤーを親水化するための方法に関し、その方法においては、ステンシル材料を塗布する前に、スクリーン印刷ステンシルキャリヤーを、親水化剤を用いて処理する。本発明はさらに、スクリーン印刷ステンシルキャリヤーからステンシル材料を除去するための方法にも関し、その方法においては、コーティング除去剤および浸潤剤を含むコーティング除去流体を、スクリーン印刷ステンシルキャリヤーの上、およびステンシル材料の上に塗布する。最後になるが、本発明は、ステンシルキャリヤーからステンシル材料を除去するためのコーティング除去流体にも関する。
【背景技術】
【０００２】
スクリーン印刷の形態を形成するためには、水溶性でＵＶ光感受性のステンシル材料（複写材料と呼ばれることもある）で、スクリーン印刷ステンシルキャリヤー（通常、スクリーン印刷用生地の形態となっている）をコーティングする。乾燥させた後、ステンシル材料の中の、スクリーン印刷ステンシルキャリヤーの恒久的に遮断したい部分に、たとえば透かし（ｔｒａｎｓｐａｒｅｎｃｙ）の手段を用いて、ＵＶ光を照射する。このことによって、そのステンシルが架橋して、ＵＶ光に暴露された領域が水不溶性となる。ＵＶ光に暴露されなかった領域は水溶性の状態にとどまっていて、露光工程の後には洗い出されるので、その領域においては、スクリーン印刷ステンシルキャリヤーが印刷インキを透過させることができる。こうして得られるのが、スクリーン印刷ステンシルである。
【０００３】
通常のステンシル材料は、水溶性のベースポリマー、ホモポリマーまたはコポリマーの分散体、可塑剤、ならびに樹脂および添加剤から実質的に構成されている。主成分は水である。スクリーン印刷ステンシルキャリヤーは通常プラスチックの生地で作られているために、それらは疎水性である。そのために、水性のステンシル材料を用いてスクリーン印刷ステンシルキャリヤーを濡らそうとすると、印刷物の品質に悪影響を及ぼすような欠陥が生じるという、問題が起きる。
【０００４】
この問題を回避する目的で、ステンシル材料を塗布する前に、実質的にノニオン界面活性剤と水とを含む脱脂剤を用いて、スクリーン印刷ステンシルキャリヤーの処理が行われる。しかしながらこの処理では、充分に長い時間継続する親水化効果が得られず、またその親水化効果も弱い。
【発明の開示】
【発明が解決しようとする課題】
【０００５】
本発明は上記諸問題を解決することを課題とする。
【課題を解決するための手段】
【０００６】
本発明の目的は、１つには、効果的なスクリーン印刷ステンシルキャリヤーの親水化が達成できる方法を提供することであって、それを適用することで、スクリーン印刷ステンシルキャリヤーのステンシル材料による濡れを実質的に改良することができるようになる。本発明の目的はさらに、その目的に好適な薬剤を提供することにもある。
【０００７】
本発明においては、その目的の第一の部分は、超微細酸化物粒子および浸潤剤を含む親水化剤を使用する方法によって達成される。ステンシル材料をスクリーン印刷ステンシルキャリヤーの上に塗布するより前に、この親水化剤を塗布することによって、そのスクリーン印刷ステンシルキャリヤーが極めて効果的かつ長時間効果が持続するように親水化され、その結果、そのスクリーン印刷ステンシルキャリヤーは、既存技術による処理剤を用いた場合より、実質的に良好なステンシル材料による濡れが得られ、目に見えるような欠陥はほとんど起きないか、まったく存在しなくなる。
【０００８】
独国特許出願公開第１０１  １６  ２００Ａ２号明細書から、超微細酸化物粒子および表面改質剤を含む親水性コーティング組成物を、たとえばガラス、プラスチック、金属およびセラミックのような表面に備えることが公知となっている。この目的は、たとえば凝縮効果の結果として析出するような小さな水滴を融合させて連続の膜とすることによって、目に見えるような乱れがないようにする（防曇効果）。さらなる目的は、濡れた表面の乾燥を促進して、汚れ防止効果を達成することにある。記載されている応用としては、鏡、熱交換器、衣類物品、無水蓄尿器、包帯、おむつ、紙、およびセルロースの処理である。
【０００９】
本発明の実施態様においては、粒径がナノメートルのオーダー、有用には２〜１００ｎｍの間、好ましくは２〜４０ｎｍの間の酸化物粒子を提供する。好適な酸化物粒子は、主として金属酸化物たとえば酸化チタン、特に酸化アルミニウムおよび酸化ジルコニウム、さらにはシート状シリケート（ｓｈｅｅｔ  ｓｉｌｉｃａｔｅ）および／またはそれらの混合物などである。それらは、アルカリまたはアルカリ土類イオンの群からのイオン、および／またはアルミニウム、ジルコニウム、亜鉛、またはチタンとの化合物として存在する無機または有機塩を用いて、変性することにより、変性および／または官能化することができる。さらに、エポキシ、アクリルオキシ、メタクリルオキシ、グリシジルオキシ、アルキル、ビニル、カルボキシル、メルカプト、ヒドロキシル、アミド、アミノ、イソシアノ、またはシラノール基の有機側鎖の官能基を挿入することも可能である。親水化剤中の酸化物粒子の割合は、最小で０．１５重量％、最大で２９．７重量％の間とすべきである。本発明において同様に存在する浸潤剤としては、界面活性剤、特にノニオン界面活性剤が有用である。その例を挙げれば、一級および二級脂肪族アルコールまたはアルキルフェノールのエトキシレートまたはアルコキシレート、エチレンオキシド／プロピレンオキシドまたはプロピレンオキシド／エチレンオキシドブロックポリマー、アミノエトキシレート、アミノアルコキシレート、アルキルポリグリコリド、脂肪族アミンオキシド、脂肪酸アルカノールアミド、および／または脂肪酸アルキルグルカミド、を含むノニオン界面活性剤である。その界面活性剤が、そのヒドロキシル基がアルキル基によってエーテル化されている、末端封止界面活性剤であるのが好ましい。浸潤剤は、親水化剤の中に、最小で０．０１重量％から最大で２０重量％までの間の濃度で存在するようにすべきである。いずれの場合においても、その残りは通常、水である。
【００１０】
上述の方法に代わる方法としては、スクリーン印刷ステンシルキャリヤーからステンシル材料を除去する状況において、コーティング除去剤を含むコーティング除去流体に本発明による親水化剤を添加するという形態で、本発明による親水化剤を使用することにより、スクリーン印刷ステンシルキャリヤーの親水化を達成することができる。更新したスクリーン印刷ステンシルを製造する目的で、スクリーン印刷ステンシルキャリヤーを除去する際には、そのスクリーン印刷ステンシルキャリヤーは、公知の脱脂剤を用いる場合よりも実質的に効率的なやり方で、ステンシル材料をそれから取り除くだけではなく、同時に、次の操作のための親水化が行われる。そのため、特別な親水化工程は必要ない。上述の第一の方法とは対照的に、浸潤剤は、最小で０．０１重量％から最大で２０重量％までの濃度で存在させるべきである。
【００１１】
自体公知のように、コーティング除去剤には酸化剤が含まれるが、ヨウ素酸塩、特に過ヨウ素酸塩、および／または過ヨウ素酸、好ましくはメタ過ヨウ素酸ナトリウムが、本用途においては特に適している。それに相当する組成物は、独国特許出願公開第Ａ２７  ２５  ４９９号明細書、および独国特許第２００  ２２  ４６８Ｕ１号明細書に明示されている。酸化剤は、コーティング除去流体中に、最小で０．１重量％から最大で５重量％までの濃度で存在するようにすべきである。
【００１２】
コーティング除去流体にはさらに、有機溶媒が含まれていてもよく、その有機溶媒は、アミド、エーテル、エステル、エーテルエステル、および／またはケトン（直鎖状または環状）たとえばブチロラクトン（４−ヒドロキシ酪酸のラクトン）、からなる群より選択するのが好ましい。有機溶媒は、コーティング除去流体中に、１〜３０重量％の濃度で存在させることができる。
【００１３】
酸化剤を安定化させるために、好ましくは濃硫酸および／または濃硝酸を、コーティング除去流体を基準にして最小で０．１重量％から最大で５重量％までの濃度で添加することを推奨する。コーティング除去流体の個々の構成成分の最大量は、いずれの場合においても、それら個々の構成成分の量を合計したときに、１００重量％を超えない範囲においてのみ、適用される量であることは、理解されたい。
【００１４】
本発明における目的の第二のものは、スクリーン印刷ステンシルキャリヤーからステンシル材料を除去するためのコーティング除去流体（この流体は先に述べた組成を有する）によって、達成される。さらに、そのコーティング除去流体には、それに添加した染料または顔料が含まれていてもよい。分散助剤、錯化剤および／または脱泡剤のような添加剤も、補助的に存在させるのが普通である。公知のコーティング除去流体における経験を、この文脈においても応用できる。コーティング除去流体の塗布および親水化剤の塗布は、手で行っても、機械を用いてもよい。
【００１５】
親水化剤およびコーティング除去流体いずれもの通常の組成は、個々の構成成分のための量の範囲と共に、以下において示す。示した範囲の中において、それら構成成分の合計が１００重量％となるような数値を用いるのが適切である。
【表１】
2006142824.tif 000002
【表２】
2006142824.tif 000003
【００１６】
下記の表に、本発明による親水化剤の有効性および本発明によるコーティング除去流体の有効性を、公知の薬剤と比較して示す。いずれの場合においても、メッシュサイズ３４μｍのスクリーン印刷用生地を、下記の物質を用いて処理した。その処理は以下のようにして実施した。
【００１７】
親水化剤またはコーティング除去剤をスプレー塗布し、ブラシを用いて均質に分散させた。スクリーン印刷用生地の上でしばらくの間とどめた後、通常のハンドスプレーを使用して水洗いし、乾燥させた。次いで水との接触角を測定してから、市販のフォトエマルション（ステンシル材料）を用いて、そのスクリーン印刷用生地にコーティングした。得られた表面品質を目視により評価した。
【００１８】
コーティング除去流体を評価するためには、未処理のスクリーン印刷用生地に市販のフォトエマルション（ステンシル材料）をコーティングし、暴露、乾燥させた。次いでコーティング除去流体を、ブラシを使用してそのステンシルの上に均等に分散させ、それによって酸化のために部分的に溶解されたステンシルを市販の高圧ユニットを用いて除去した。そのスクリーン印刷用生地を乾燥させてから、水との接触角を測定し、次いで同一のフォトエマルションを用いてそのスクリーン印刷用生地をコーティングした。そのようにして形成されたステンシルの表面品質を、目視により評価した。
【表３】
2006142824.tif 000004
【表４】
2006142824.tif 000005
【００１９】
上記の表から明かなことは、従来からの脱脂剤（比較例２）および公知のコーティング除去流体を用いた場合には、水との接触角を顕著に低下させることはできず、そのため、スクリーン印刷用生地の濡れ性が、未処理のスクリーン印刷用生地（比較例１）の場合と実質上異ならない、ということである。本発明による親水化剤または本発明による超微細酸化物粒子を用いたコーティング除去流体を使用した場合にのみ、実施例１〜６に見られるように、スクリーン印刷用生地の明確な親水化が達成されている。ステンシル材料を用いたそれに続くスクリーン印刷用生地の（再）コーティングでも所望の効果が認められる。濡れ挙動が実質的に改良されたために、視覚的な欠陥はほとんど、あるいは全く認められない。ステンシルの表面は、比較例による物質を使用した場合に比較して、視覚的に明らかに、より均質であった。
【外国語明細書】
2006142824.tif 000006
2006142824.tif 000007
2006142824.tif 000008
2006142824.tif 000009
2006142824.tif 000010
2006142824.tif 000011
2006142824.tif 000012
2006142824.tif 000013
2006142824.tif 000014
2006142824.tif 000015
2006142824.tif 000016
2006142824.tif 000017
2006142824.tif 000018
2006142824.tif 000019
2006142824.tif 000020
2006142824.tif 000021